(57)【要約】【課題】優れた防眩性を有するとともに、高精細ディスプレイに適用した場合であっても、ギラツキの発生を効果的に抑制することができる防眩性ハードコートフィルムを提供する。【解決手段】プラスチック基材の表面に防眩性ハードコート層を備えた防眩性ハードコートフィルムであって、防眩性ハードコート層が、（Ａ）成分としての活性エネルギー線硬化性樹脂と、（Ｂ）成分としての樹脂微粒子と、（Ｃ）成分としての分散剤と、（Ｄ）成分としての光重合開始剤と、（Ｅ）成分としてのシリカ微粒子を含む防眩性ハードコート層形成用組成物の硬化物からなるとともに、（Ｂ）成分としての樹脂微粒子の体積平均粒子径を１〜２．０μｍの範囲内の値とし、（Ｂ）成分としての樹脂微粒子の配合量を所定の範囲内の値とし、（Ｃ）成分としての分散剤が所定の極性基を有する化合物であり、かつ、（Ｃ）成分としての分散剤の配合量を所定の範囲内の値とする。【選択図】図１
2019179268.tif 000002
【特許請求の範囲】
【請求項１】
プラスチック基材の表面に防眩性ハードコート層を備えた防眩性ハードコートフィルムであって、
前記防眩性ハードコート層が、（Ａ）成分としての活性エネルギー線硬化性樹脂と、（
Ｂ）成分としての樹脂微粒子と、（Ｃ）成分としての分散剤と、（Ｄ）成分としての光重
合開始剤と、（Ｅ）成分としてのシリカ微粒子を含む防眩性ハードコート層形成用組成物の硬化物からなるとともに、
前記（Ｂ）成分としての樹脂微粒子の体積平均粒子径を１〜２．０μｍ（但し、２．０μmは除く）の範囲内の値とし、前記（Ｂ）成分としての樹脂微粒子の配合量を、前記（Ａ）成分としての活性エネルギー線硬化性樹脂１００重量部に対して、０．１〜２０重量部の範囲内の値とし、かつ、
前記（Ｃ）成分としての分散剤が、分子内に少なくとも１つの極性基を有するとともに、前記極性基として、カルボキシル基、ヒドロキシル基、スルホ基、１級アミノ基、２級アミノ基、３級アミノ基、アミド基、第４級アンモニウム塩基、ピリジウム塩基、スルホニウム塩基およびホスホニウム塩基からなる群から選択される少なくとも一種を有する化合物であり、前記（Ｃ）成分としての分散剤の配合量を、前記（Ａ）成分としての活性エネルギー線硬化性樹脂１００重量部に対して、０〜２重量部（但し、０重量部を除く。）の範囲内の値とし、
前記（Ｅ）成分としてのシリカ微粒子の体積平均粒子径を２〜５００ｎｍの範囲内の値とし、かつ、前記（Ｅ）成分としてのシリカ微粒子の配合量を、前記（Ａ）成分としての活性エネルギー線硬化性樹脂１００重量部に対して、１０〜２００重量部の範囲内の値とすることを特徴とする防眩性ハードコートフィルム。
【請求項２】
前記（Ｂ）成分としての樹脂微粒子が、アクリル重合体樹脂微粒子、アクリル−スチレン共重合体樹脂微粒子、スチレン重合体樹脂微粒子およびシリコーン樹脂微粒子からなる群から選択される少なくとも一種であることを特徴とする請求項１に記載の防眩性ハードコートフィルム。
【請求項３】
前記防眩性ハードコート層形成用組成物が、（Ｆ）成分としてのスリップ剤を含むとともに、前記（Ｆ）成分としてのスリップ剤の配合量を、前記（Ａ）成分としての活性エネルギー線硬化性樹脂１００重量部に対して、０．０５〜２０重量部の範囲内の値とすることを特徴とする請求項１または２に記載の防眩性ハードコートフィルム。
【請求項４】
前記（Ｆ）成分としてのスリップ剤が、シリコーンオイルおよび変性シリコーンオイル、あるいはいずれか一方であることを特徴とする請求項３に記載の防眩性ハードコートフィルム。
【請求項５】
前記防眩性ハードコート層の膜厚を０．５〜６μｍの範囲内の値とすることを特徴とする請求項１〜４のいずれか一項に記載の防眩性ハードコートフィルム。
【発明の詳細な説明】
【技術分野】
【０００１】
本発明は、防眩性ハードコートフィルムに関する。
特に、優れた防眩性を有するとともに、高精細ディスプレイに適用した場合であっても、ギラツキの発生を効果的に抑制することができる防眩性ハードコートフィルムに関する。
【背景技術】
【０００２】
従来、ブラウン管（ＣＲＴ）や液晶ディスプレイ（ＬＣＤ）、プラズマディスプレイ（ＰＤＰ）などのディスプレイにおいては、画面において外部からの入射光（以下、「外光」と称する場合がある。）が反射して、表示画像が視認しにくくなるという問題が見られた。
特に、近年、ディスプレイの大型化に伴い、かかる問題を解決することが、ますます重要な課題となってきている。
【０００３】
そこで、かかる外光反射の問題を解決する手段の一つとして、防眩性ハードコート層を有する部材を用いる技術が実施されている。
かかる防眩性ハードコート層の形成手法としては、（１）ハードコート層を形成する際に、物理的手法によりハードコート層の表面を粗面化する方法、（２）ハードコート層形成用のハードコート剤にフィラーを混入する方法、（３）ハードコート層形成用のハードコート剤に非相溶な２成分を混入し、それらの相分離を利用する方法、の３種類に大別することができる。
これらの方法はいずれもハードコート層の表面に微細な凹凸を形成することにより、外光の正反射を抑え、蛍光灯などの外光の写り込みを防止するものであるが、特に（２）のハードコート層にフィラーを混入する方法が主流である（例えば、特許文献１〜２参照）。
【０００４】
すなわち、特許文献１には、透明プラスチックフィルムの表面に、（Ａ）（ａ）多官能性（メタ）アクリレート系モノマーおよび／または（メタ）アクリレート系プレポリマーと、（ｂ）反応性シリカ微粒子を含む活性エネルギー線感応型組成物、（Ｂ）球状有機微粒子、および（Ｃ）分子内に少なくとも一つの極性基を有する分散剤を含有するハードコート層形成材料を用いて形成されたハードコート層を有し、かつ該ハードコート層の厚さが、（Ｂ）球状有機微粒子の平均粒径よりも大きいことを特徴とする防眩性ハードコートフィルムが開示されている。
また、（Ｂ）球状有機微粒子の平均粒子径としては、６〜１０μｍの範囲内の値とすることが好ましいとされている。
【０００５】
また、特許文献２には、透明プラスチックフィルムの表面に、（Ａ）活性エネルギー線感応型組成物、および（Ｂ）球状有機微粒子を含有するハードコート層形成材料を用いて形成されたハードコート層を有し、かつ該ハードコート層の全ヘイズ値を２０％以下とし、「全ヘイズ値−内部ヘイズ値」の値を−１０〜＋１％の範囲にすることを特徴とする防眩性ハードコートフィルムが開示されている。
また、（Ｂ）球状有機微粒子の平均粒子径としては、１〜１０μｍの範囲内の値とすることが好ましいとされている。
【先行技術文献】
【特許文献】
【０００６】
【特許文献１】特許第５１４９０５２号公報（特許請求の範囲）
【特許文献２】特開２０１１−１７５０８１号公報（特許請求の範囲）
【発明の概要】
【発明が解決しようとする課題】
【０００７】
しかしながら、特許文献１に開示されている防眩性ハードコートフィルムは、所定の防眩性を得ることはできるものの、球状有機微粒子の平均粒子径が大きいことに起因して、画面におけるギラギラ感（以下、「ギラツキ」と称する場合がある。）が生じやすいという問題が見られた。
特に、解像度の高い高精細ディスプレイに適用した場合には、ギラツキの発生を抑制することが困難になり、画面を視認する際の快適性が低下するという問題が見られた。
【０００８】
また、特許文献２に開示されている防眩性ハードコートフィルムは、球状有機微粒子の平均粒子径の数値範囲が十分に考慮されていないばかりか、ハードコート層形成材料に分散剤を配合していないことから、球状有機微粒子の沈降具合を十分に制御することが困難になるという問題が見られた。
その結果、所定の防眩性を安定的に得ることが困難であるばかりか、仮に所定の防眩性を得ることができた場合であっても、球状有機微粒子がハードコート層の表面から過度に脱落しやすくなって、十分な耐擦傷性が得られなくなり、ひいては防眩性も低下しやすくなるという問題が見られた。
【０００９】
そこで、本発明者等は、以上のような事情に鑑み、鋭意努力したところ、防眩性ハードコート層を形成するための防眩性ハードコート層形成用組成物に対し、所定の体積平均粒子径を有する樹脂微粒子を所定の割合で配合するとともに、所定の分散剤を所定の割合で配合することにより、優れた防眩性を維持しつつ、ギラツキの発生についても効果的に抑制できることを見出し、本発明を完成させたものである。
すなわち、本発明の目的は、優れた防眩性を有するとともに、高精細ディスプレイに適用した場合であっても、ギラツキの発生を効果的に抑制することができる防眩性ハードコートフィルムを提供することにある。
【課題を解決するための手段】
【００１０】
本発明によれば、プラスチック基材の表面に防眩性ハードコート層を備えた防眩性ハードコートフィルムであって、防眩性ハードコート層が、（Ａ）成分としての活性エネルギー線硬化性樹脂と、（Ｂ）成分としての樹脂微粒子と、（Ｃ）成分としての分散剤と、（Ｄ）成分としての光重合開始剤と、（Ｅ）成分としてのシリカ微粒子を含む防眩性ハードコート層形成用組成物の硬化物からなるとともに、（Ｂ）成分としての樹脂微粒子の体積平均粒子径を１〜２．０μｍの範囲内の値とし、（Ｂ）成分としての樹脂微粒子の配合量を、（Ａ）成分としての活性エネルギー線硬化性樹脂１００重量部に対して、０．１〜２０重量部の範囲内の値とし、かつ、（Ｃ）成分としての分散剤が、分子内に少なくとも１つの極性基を有するとともに、極性基として、カルボキシル基、ヒドロキシル基、スルホ基、１級アミノ基、２級アミノ基、３級アミノ基、アミド基、第４級アンモニウム塩基、ピリジウム塩基、スルホニウム塩基およびホスホニウム塩基からなる群から選択される少なくとも一種を有する化合物であり、（Ｃ）成分としての分散剤の配合量を、（Ａ）成分としての活性エネルギー線硬化性樹脂１００重量部に対して、０〜２重量部（但し、０重量部を除く。）の範囲内の値とし、（Ｅ）成分としてのシリカ微粒子の体積平均粒子径を２〜５００ｎｍの範囲内の値とし、かつ、（Ｅ）成分としてのシリカ微粒子の配合量を、（Ａ）成分としての活性エネルギー線硬化性樹脂１００重量部に対して、１０〜２００重量部の範囲内の値とすることを特徴とする防眩性ハードコートフィルムが提供され、上述した問題を解決することができる。
すなわち、本発明の防眩性ハードコートフィルムであれば、防眩性ハードコート層を形成するための防眩性ハードコート層形成用組成物に対し、比較的小さな体積平均粒子径を有する樹脂微粒子を所定の割合にて配合していることから、高精細ディスプレイに適用した場合であっても、ギラツキの発生を効果的に抑制することができる。
また、所定の分散剤を所定の割合で配合していることからプラスチック基材表面に塗布された防眩性ハードコート層形成用組成物の塗膜における樹脂微粒子の沈降具合を効果的に制御して、防眩性ハードコート層表面の微細な凹凸を安定的に形成し、樹脂微粒子の体積平均粒子径を比較的小さな範囲に限定しているにもかかわらず、優れた防眩性を得ることができる。
したがって、本発明の防眩性ハードコートフィルムであれば、優れた防眩性を有するとともに、高精細ディスプレイに適用した場合であっても、ギラツキの発生を効果的に抑制することができる。
【００１１】
また、本発明の防眩性ハードコートフィルムを構成するにあたり、（Ｂ）成分としての樹脂微粒子が、アクリル重合体樹脂微粒子、アクリル−スチレン共重合体樹脂微粒子、スチレン重合体樹脂微粒子およびシリコーン樹脂微粒子からなる群から選択される少なくとも一種であることが好ましい。
このように構成することにより、防眩性ハードコート層の表面に対し、微細な凹凸をより安定的に形成することができる。
【００１２】
また、本発明の防眩性ハードコートフィルムを構成するにあたり、防眩性ハードコート層形成用組成物が、（Ｆ）成分としてのスリップ剤を含むとともに、（Ｆ）成分としてのスリップ剤の配合量を、（Ａ）成分としての活性エネルギー線硬化性樹脂１００重量部に対して、０．０５〜２０重量部の範囲内の値とすることが好ましい。
このように構成することにより、防眩性ハードコートフィルムにおける耐擦傷性を向上させることができる。
【００１３】
また、本発明の防眩性ハードコートフィルムを構成するにあたり、（Ｆ）成分としてのスリップ剤が、シリコーンオイルおよび変性シリコーンオイル、あるいはいずれか一方であることが好ましい。
このように構成することにより、防眩性ハードコートフィルムにおける耐擦傷性をさらに向上させることができる。
【００１４】
また、本発明の防眩性ハードコートフィルムを構成するにあたり、防眩性ハードコート層の膜厚を０．５〜６μｍの範囲内の値とすることが好ましい。
このように構成することにより、実使用上必要な硬度を得るとともに、活性エネルギー線硬化性樹脂の硬化収縮に伴うカールの抑制と、防眩性ハードコートフィルムを曲げた際に生じる防眩性ハードコート層におけるクラックの抑制をすることができる。
【図面の簡単な説明】
【００１５】
【図１】図１（ａ）〜（ｂ）は、本発明の防眩性ハードコートフィルムを説明するために供する図である。
【図２】図２は、樹脂微粒子の体積平均粒子径と、防眩性ハードコートフィルムにおけるギラツキおよび防眩性と、の関係を説明するために供する図である。
【図３】図３（ａ）〜（ｅ）は、防眩性ハードコートフィルムにおけるギラツキの評価方法を説明するために供する図である。
【図４】図４（ａ）〜（ｂ）は、実施例１〜２における樹脂微粒子の粒度分布チャートを説明するために供する図である。
【図５】図５は、比較例１における樹脂微粒子の粒度分布チャートを説明するために供する図である。
【発明を実施するための形態】
【００１６】
本発明の実施形態は、図１（ａ）に示すように、プラスチック基材１２の表面に防眩性ハードコート層１３を備えた防眩性ハードコートフィルム１４であって、防眩性ハードコート層１３が、（Ａ）成分としての活性エネルギー線硬化性樹脂と、（Ｂ）成分としての樹脂微粒子と、（Ｃ）成分としての分散剤と、（Ｄ）成分としての光重合開始剤と、を含む防眩性ハードコート層形成用組成物の硬化物からなるとともに、（Ｂ）成分としての樹脂微粒子の体積平均粒子径を１〜２．５μｍの範囲内の値とし、（Ｂ）成分としての樹脂微粒子の配合量を、（Ａ）成分としての活性エネルギー線硬化性樹脂１００重量部に対して、０．１〜２０重量部の範囲内の値とし、かつ、（Ｃ）成分としての分散剤が、分子内に少なくとも１つの極性基を有するとともに、極性基として、カルボキシル基、ヒドロキシル基、スルホ基、１級アミノ基、２級アミノ基、３級アミノ基、アミド基、第４級アンモニウム塩基、ピリジウム塩基、スルホニウム塩基およびホスホニウム塩基からなる群から選択される少なくとも一種を有する化合物であり、（Ｃ）成分としての分散剤の配合量を、（Ａ）成分としての活性エネルギー線硬化性樹脂１００重量部に対して、０〜２重量部（但し、０重量部を除く。）の範囲内の値とすることを特徴とする防眩性ハードコートフィルム１４である。
以下、本発明の実施形態を、図面を適宜参照して、具体的に説明する。
【００１７】
１．防眩性ハードコート層
（１）防眩性ハードコート層形成用組成物
本発明の防眩性ハードコートフィルムにおける防眩性ハードコート層は、（Ａ）成分としての活性エネルギー線硬化性樹脂と、（Ｂ）成分としての樹脂微粒子と、（Ｃ）成分としての分散剤と、（Ｄ）成分としての光重合開始剤と、を含む防眩性ハードコート層形成用組成物の硬化物からなる。
以下、防眩性ハードコート層形成用組成物に含まれる各成分について説明する。
【００１８】
（１）−１  （Ａ）成分：活性エネルギー線硬化性樹脂
本発明における防眩性ハードコート層形成用組成物に含まれる（Ａ）成分としての活性エネルギー線硬化性樹脂の種類としては、特に制限されるものではなく、従来公知のものの中から選択することができ、エネルギー線硬化性のモノマー、オリゴマー、樹脂またはこれらの混合物が挙げられる。
より具体的には、多官能性（メタ）アクリル系モノマーや（メタ）アクリレート系プレポリマーを用いることが好ましい。
【００１９】
また、多官能性（メタ）アクリル系モノマーとしては、例えば、１,４−ブタンジオールジ(メタ)アクリレート、１,６−ヘキサンジオールジ(メタ)アクリレート、ネオペンチルグリコールジ(メタ)アクリレート、ポリエチレングリコールジ(メタ)アクリレート、ヒドロキシピバリン酸ネオペンチルグリコールジ(メタ)アクリレート、ジシクロペンタニルジ(メタ)アクリレート、カプロラクトン変性ジシクロペンテニルジ(メタ)アクリレート、エチレンオキシド変性リン酸ジ(メタ)アクリレート、アリル化シクロヘキシルジ(メタ)アクリレート、イソシアヌレートジ(メタ)アクリレート、トリメチロールプロパントリ(メタ)アクリレート、ジペンタエリスリトールトリ(メタ)アクリレート、プロピオン酸変性ジペンタエリスリトールトリ(メタ)アクリレート、ペンタエリスリトールトリ(メタ)アクリレート、プロピレンオキシド変性トリメチロールプロパントリ(メタ)アクリレート、トリス(アクリロキシエチル)イソシアヌレート、プロピオン酸変性ジペンタエリスリトールペンタ(メタ)アクリレート、ジペンタエリスリトールヘキサ(メタ)アクリレート、カプロラクトン変性ジペンタエリスリトールヘキサ(メタ)アクリレートなどの多官能性(メタ)アクリレートが挙げられる。
また、これらのモノマーは１種用いてもよいし、２種以上を組み合わせて用いてもよい。
【００２０】
また、(メタ)アクリレート系プレポリマーとしては、例えば、ポリエステルアクリレート系、エポキシアクリレート系、ウレタンアクリレート系、ポリオールアクリレート系などが挙げられる。
ここで、ポリエステルアクリレート系プレポリマーとしては、例えば、多価カルボン酸と多価アルコールの縮合によって得られる両末端に水酸基を有するポリエステルオリゴマーの水酸基を(メタ)アクリル酸でエステル化することにより、あるいは、多価カルボン酸にアルキレンオキシドを付加して得られるオリゴマーの末端の水酸基を(メタ)アクリル酸でエステル化することにより得ることができる。
また、エポキシアクリレート系プレポリマーは、例えば、比較的低分子量のビスフェノール型エポキシ樹脂やノボラック型エポキシ樹脂のオキシラン環に、(メタ)アクリル酸を反応しエステル化することにより得ることができる。
また、ウレタンアクリレート系プレポリマーは、例えば、ポリエーテルポリオールやポリエステルポリオールとポリイソシアネートの反応によって得られるポリウレタンオリゴマーを、(メタ)アクリル酸でエステル化することにより得ることができる。
さらに、ポリオールアクリレート系プレポリマーは、ポリエーテルポリオールの水酸基を(メタ)アクリル酸でエステル化することにより得ることができる。これらのプレポリマーは１種単独で用いてもよいし、２種以上を組み合わせて用いてもよく、また、上述した多官能性(メタ)アクリレート系モノマーと併用してもよい。
【００２１】
（１）−２  （Ｂ）成分：樹脂微粒子
（ｉ）種類
本発明における防眩性ハードコート層形成用組成物に含まれる（Ｂ）成分としての樹脂微粒子の種類としては、例えば、シリコーン樹脂微粒子、変性シリコーン樹脂微粒子、メラミン樹脂微粒子、アクリル重合体樹脂微粒子（例えば、ポリメチルメタクリレート樹脂微粒子等が挙げられる。）、アクリル−スチレン共重合体樹脂微粒子、ポリカーボネート樹脂微粒子、ポリエチレン樹脂微粒子、スチレン重合体樹脂微粒子、ベンゾグアナミン樹脂微粒子などが挙げられる。
中でも、アクリル重合体樹脂微粒子、アクリル−スチレン共重合体樹脂微粒子、スチレン重合体樹脂微粒子およびシリコーン樹脂微粒子からなる群から選択される少なくとも一種であることが好ましい。
この理由は、これらの樹脂微粒子であれば、防眩性ハードコート層の表面に対し、微細な凹凸を安定的に形成することができるためである。
なお、光の散乱状態を均質化して、防眩性を安定化させる観点から、樹脂微粒子の形状を球状とすることが好ましい。
【００２２】
（ｉｉ）体積平均粒子径
また、本発明においては、樹脂微粒子の体積平均粒子径を１〜２．５μｍの範囲内の値とすることを特徴とする。
この理由は、樹脂微粒子の体積平均粒子径をかかる範囲内の値とすることにより、優れた防眩性を維持しつつ、ギラツキの発生についても効果的に抑制することができるためである。
すなわち、樹脂微粒子の体積平均粒子径が１μｍ未満の値となると、十分な防眩性を維持することが困難になる場合があるためである。一方、樹脂微粒子の体積平均粒子径が２．５μｍを超えた値となると、特に高精細ディスプレイに適用した場合に、ギラツキの発生を効果的に抑制することが困難になる場合があるためである。
したがって、樹脂微粒子の体積平均粒子径を１．２〜２．３μｍの範囲内の値とすることがより好ましく、１．３〜２μｍの範囲内の値とすることがさらに好ましい。
なお、樹脂微粒子の体積平均粒子径は、レーザー回折散乱式粒度分布測定装置を用いて測定することができる。
【００２３】
次いで、図２を用いて、樹脂微粒子の体積平均粒子径と、防眩性ハードコートフィルムにおけるギラツキおよび防眩性と、の関係を説明する。
すなわち、図２には、横軸に樹脂微粒子の体積平均粒子径（μｍ）を採り、左縦軸に防眩性ハードコートフィルムにおけるギラツキ（ｐｐｉ）を採った特性曲線Ａ、および右縦軸に防眩性ハードコートフィルムにおける６０°鏡面光沢度（％）を採った特性曲線Ｂを示す。
また、防眩性ハードコートフィルムにおけるギラツキ（ｐｐｉ）、および６０°鏡面光沢度（％）の具体的な測定方法については、実施例において記載する。
なお、ギラツキの値（ｐｐｉ）が大きいほどギラツキの発生を効果的に抑制できていることを意味する。
【００２４】
まず、特性曲線Ａから理解されるように、ギラツキの値は、樹脂微粒子の体積平均粒子径が大きくなるのに伴って、減少する傾向がある。
ここで、２８０ｐｐｉ以上の実際の高精細ディスプレイに適用した場合に、ギラツキの発生を安定的に抑制するためには、特性曲線Ａにおけるギラツキの値を８０ｐｐｉを超えた値にすればよいことが確認されている。
したがって、ギラツキの値を８０ｐｐｉを超えた値とし、ギラツキを効果的に抑制するためには、樹脂微粒子の体積平均粒子径を２．５μｍ以下の値とすべきことが理解される。
【００２５】
次に、特性曲線Ｂから理解されるように、６０°鏡面光沢度も、樹脂微粒子の体積平均粒子径が大きくなるのに伴って、減少する傾向がある。
ここで、実際のディスプレイに適用した場合に、所定の防眩性を安定的に得るためには、６０°鏡面光沢度を１２０％以下の値にする必要がある。
したがって、６０°鏡面光沢度を１２０％以下の値とし、所定の防眩性を安定的に得るためには、樹脂微粒子の体積平均粒子径を１μｍ以上の値とすべきことが理解される。
以上、説明したように、特性曲線ＡおよびＢからは、ギラツキの発生を効果的に抑制し、かつ、所定の防眩性を得るためには、樹脂微粒子の体積平均粒子径を１〜２．５μｍの範囲内の値とすべきことが理解される。
【００２６】
また、樹脂微粒子のＣｖ値を５０％以下の値とすることが好ましい。
この理由は、かかるＣｖ値が５０％を超えた値となると、体積平均粒子径よりも大きいまたは小さい粒径の粒子の存在量が増加し、大きい粒径の存在量が増加した場合にはギラツキの発生を抑制することが困難になり、小さい粒径の存在量が増加した場合には所望の防眩性を得ることが困難になる場合があるためである。
したがって、樹脂微粒子のＣｖ値を４０％以下の値とすることがより好ましく、３０％以下の値とすることがさらに好ましい。
なお、Ｃｖ値とは、下記式（１）で表される粒子径分布の変動係数を意味する。
Ｃｖ値（％）＝（標準偏差粒子径／体積平均粒子径）×１００    （１）
また、かかるＣｖ値は、レーザー回折散乱式粒度分布測定装置を用いて測定することができる。
【００２７】
（ｉｉｉ）配合量
また、樹脂微粒子の配合量を、（Ａ）成分としての活性エネルギー線硬化性樹脂１００重量部に対して、０．１〜２０重量部の範囲内の値とすることを特徴とする。
この理由は、防眩性ハードコート層の表面に微細な凹凸を形成させて、優れた防眩性を得るためである。
すなわち、樹脂微粒子の配合量が０．１重量部未満の値となると、防眩性ハードコート層の表面に微細な凹凸を十分に形成することができず、所望の防眩性を得ることが困難となる場合があるためである。一方、樹脂微粒子の配合量が２０重量部を超えた値となると、ヘイズ値が過度に大きくなって、ディスプレイの表示画像の視認性が低下する場合があるためである。
したがって、樹脂微粒子の配合量を、（Ａ）成分としての活性エネルギー線硬化性樹脂１００重量部に対して、１〜１５重量部の範囲内の値とすることがより好ましく、３〜１２重量部の範囲内の値とすることがさらに好ましい。
【００２８】
（１）−３  （Ｃ）成分：分散剤
本発明における防眩性ハードコート層形成用組成物は、（Ｃ）成分としての分散剤を含むことを特徴とする。
この理由は、分散剤を含むことにより、防眩性ハードコート層形成用組成物をプラスチック基材の表面に塗布した際に、塗膜における（Ｂ）成分としての樹脂微粒子の沈降具合を効果的に制御して、防眩性ハードコート層表面の微細な凹凸を安定的に形成し、樹脂微粒子の体積平均粒子径を比較的小さな範囲に限定しているにも関わらず、優れた防眩性を得ることができるためである。
すなわち、防眩性ハードコート層の表面側に樹脂微粒子を好適な範囲で偏在させ、防眩性ハードコート層表面の微細な凹凸を安定的に形成することができ、ひいては優れた防眩性を得ることができる。
【００２９】
（ｉ）種類
本発明における防眩性ハードコート層形成用組成物に含まれる（Ｃ）成分としての分散剤は、分子内に少なくとも１つの極性基を有するとともに、極性基として、カルボキシル基、ヒドロキシル基、スルホ基、１級アミノ基、２級アミノ基、３級アミノ基、アミド基、第４級アンモニウム塩基、ピリジウム塩基、スルホニウム塩基およびホスホニウム塩基を有する化合物であることを特徴とする。
この理由は、これらの極性基を有する分散剤であれば、プラスチック基材表面に塗布された防眩性ハードコート層形成用組成物の塗膜における樹脂微粒子の沈降具合を効果的に制御することができるためである。
かかる分散剤のメカニズムは、明確には解明されていないが、分散剤中の極性基が、樹脂微粒子の表面に配位し、その結果、樹脂微粒子の表面の極性が変化し、樹脂微粒子が塗膜の表面近傍に存在する確率が高くなるものと推定される。
【００３０】
また、上述した極性基の中でも、カルボキシル基、スルホ基、１〜３級アミノ基が特に好ましい。
この理由は、これらの極性基であれば、樹脂微粒子の表面に対して、分散剤をより効果的に配位させることができるためである。
また、上述した極性基は、分子内に１つ導入されていてもよく、複数導入されていてもよい。
また、分子内に複数の極性基を有する場合、それぞれの極性基を有する有機化合物同士を結合する基本骨格が必要となるが、そのような基本骨格としては、エステル連鎖、ビニル連鎖、アクリル連鎖、エーテル連鎖およびウレタン連鎖等で構成されるものが好ましい。
また、これらの分子中の水素原子の一部がハロゲン原子で置換されていてもよい。
また、これらの中でもアクリル樹脂、ウレタン樹脂、ポリエステル樹脂およびアルキド樹脂が好ましく、特にアクリル樹脂、ウレタン樹脂、ポリエステル樹脂が好ましい。
【００３１】
また、上述した極性基は、樹脂の分子中に全くランダムに配置されていてもよいが、ブロック構造、またはグラフト構造により、極性基が分子中の末端部分に配置されているものが好ましい。
この理由は、極性基が末端部分に配置されることにより、樹脂微粒子への吸着性能が高くなるためである。
また、分散剤の分子量は特に限定されないが、１００〜９０万までの幅広いものの中から選択することができる。
なお、分散剤は、１種単独で用いてもよく、２種以上を組み合わせて用いてもよい。
【００３２】
（ｉｉ）配合量
また、分散剤の配合量を、（Ａ）成分としての活性エネルギー線硬化性樹脂１００重量部に対して、０〜２重量部（但し、０重量部を除く。）の範囲内の値とすることを特徴とする。
この理由は、樹脂微粒子を防眩性ハードコート層の表面において好適な範囲で偏在させることができるためである。
すなわち、分散剤の配合量が０重量部となると、樹脂微粒子を防眩性ハードコート層の表面において好適な範囲で偏在させることができず、所望の防眩性を得ることが困難となる場合があるためである。一方、分散剤の配合量が２重量部を超えた値となると、耐擦傷性が低下する場合があるためである。
したがって、分散剤の配合量を、（Ａ）成分としての活性エネルギー線硬化性樹脂１００重量部に対して、０．０１〜１重量部の範囲内の値とすることがより好ましく、０．０３〜０．５重量部の範囲内の値とすることがさらに好ましい。
【００３３】
（１）−４  （Ｅ）成分：シリカ微粒子
本発明における防眩性ハードコート層形成用組成物は、（Ｅ）成分としてのシリカ微粒子を含むことが好ましい。
この理由は、防眩性ハードコート層形成用組成物をプラスチック基材の表面に塗布した際に、塗膜における（Ｂ）成分としての樹脂微粒子の沈降具合をより効果的に制御して、防眩性ハードコート層の表面に対し、微細な凹凸をより安定的に形成することができるためである。
すなわち、樹脂微粒子との比重差を利用して、防眩性ハードコート層の表面側に樹脂微粒子をより好適な範囲で偏在させ、防眩性ハードコート層表面の微細な凹凸をより安定的に形成することができ、ひいては優れた防眩性を得ることができる。
【００３４】
（ｉ）種類
また、シリカ微粒子の種類としては、コロイド状シリカ微粒子や、表面官能基を有するシリカ微粒子を用いることが好ましい。
また、表面官能基を有するシリカ微粒子としては、例えば、表面官能基として（メタ）アクリロイル基を含む基を有するシリカ微粒子（以下、反応性シリカ微粒子と称する場合がある。）を挙げることができる。
かかる反応性シリカ微粒子は、例えば、シリカ微粒子の表面のシラノール基に、該シラノール基と反応し得る官能基を有する重合性不飽和基含有有機物を反応させることにより得ることができる。
また、重合性不飽和基としては、例えば、ラジカル重合性の（メタ）アクリロイル基等が挙げられる。
また、シラノール基と反応し得る官能基を有する重合性不飽和基含有有機化合物としては、例えば、アクリル酸、アクリル酸クロリド、アクリル酸２−イソシアナートエチル、アクリル酸グリシジル、アクリル酸２，３−イミノプロピル、アクリル酸２−ヒドロキシエチル、アクリロイルオキシプロピルトリメトキシシラン等、およびこれらのアクリル酸誘導体に対応するメタクリル酸誘導体を好ましく用いることができる。
なお、これらのアクリル酸誘導体やメタクリル酸誘導体は１種単独で用いてもよいし、２種以上を組み合わせて用いてもよい。
【００３５】
（ｉｉ）体積平均粒子径
また、シリカ微粒子の体積平均粒子径を２〜５００ｎｍの範囲内の値とすることが好ましい。
この理由は、シリカ微粒子の体積平均粒子径が２ｎｍ未満の値となると、シリカ微粒子の分散安定性が低下する場合があるためである。一方、シリカ微粒子の体積平均粒子径が５００ｎｍを超えた値となると、シリカ微粒子に起因してヘイズ値が過度に増加する場合があるためである。
したがって、シリカ微粒子の体積平均粒子径を４〜３００ｎｍの範囲内の値とすることがより好ましく、６〜５０ｎｍの範囲内の値とすることがさらに好ましい。
なお、シリカ微粒子の体積平均粒子径は、レーザー回折散乱式粒度分布測定装置を用いて測定することができる。
【００３６】
（ｉｉｉ）配合量
また、シリカ微粒子の配合量を、（Ａ）成分としての活性エネルギー線硬化性樹脂１００重量部に対して、１０〜２００重量部の範囲内の値とすることが好ましい。
この理由は、シリカ微粒子の配合量が１０重量部未満の値となると、樹脂微粒子を防眩性ハードコート層の表面において好適は範囲で偏在させることが困難になる場合があるためである。一方、シリカ微粒子の配合量が２００重量部を超えた値となると、活性エネルギー線硬化性樹脂の配合割合が減ることで、耐擦傷性が低下する場合があるためである。
したがって、シリカ微粒子の配合量を、（Ａ）成分としての活性エネルギー線硬化性樹脂１００重量部に対して、１２〜１７５重量部の範囲内の値とすることがより好ましく、１５〜１５０重量部の範囲内の値とすることがさらに好ましい。
【００３７】
（１）−５  （Ｄ）成分：光重合開始剤
（ｉ）種類
本発明における防眩性ハードコート層形成用組成物に含まれる（Ｄ）成分としての光重合開始剤の種類としては、例えば、ベンゾイン、ベンゾインメチルエーテル、ベンゾインエチルエーテル、ベンゾインイソプロピルエーテル、ベンゾイン−ｎ−ブチルエーテル、ベンゾインイソブチルエーテル、アセトフェノン、ジメチルアミノアセトフェノン、２，２−ジメトキシ−２−フェニルアセトフェノン、２，２−ジエトキシ−２−フェニルアセトフェノン、２−ヒドロキシ−２−メチル−１−フェニルプロパン−１−オン、１−ヒドロキシシクロヘキシルフェニルケトン、２−メチル−１−［４−（メチルチオ）フェニル］−２−モルフォリノ−プロパン−１−オン、４−（２−ヒドロキシエトキシ）フェニル−２（ヒドロキシ−２−プロピル）ケトン、ベンゾフェノン、ｐ−フェニルベンゾフェノン、４，４’−ジエチルアミノベンゾフェノン、ジクロロベンゾフェノン、２−メチルアントラキノン、２−エチルアントラキノン、２−ターシャリーブチルアントラキノン、２−アミノアントラキノン、２−メチルチオキサントン、２−エチルチオキサントン、２−クロロチオキサントン、２，４−ジメチルチオキサントン、２，４−ジエチルチオキサントン、ベンジルジメチルケタール、アセトフェノンジメチルケタール、ｐ−ジメチルアミノ安息香酸エステル等が挙げられる。
なお、これらは１種単独で用いてもよいし、２種以上を組み合わせて用いてもよい。
【００３８】
（ｉｉ）配合量
また、光重合開始剤の配合量を、（Ａ）成分としての活性エネルギー線硬化性樹脂１００重量部に対して、０．２〜１０重量部の範囲内の値とすることが好ましい。
この理由は、光重合開始剤の配合量が０．２重量部未満の値となると、十分な硬化性を得ることが困難となる場合があるためである。一方、光重合開始剤の配合量が１０重量部を超えた値となると、耐擦傷性が低下する場合があるためである。
したがって、光重合開始剤の配合量を、（Ａ）成分としての活性エネルギー線硬化性樹脂１００重量部に対して、０．５〜７重量部の範囲内の値とすることがより好ましく、１〜５重量部の範囲内の値とすることがさらに好ましい。
【００３９】
（１）−６  （Ｆ）成分：スリップ剤
また、本発明における防眩性ハードコート層形成用組成物は、（Ｆ）成分としてのスリップ剤を含むことが好ましい。
この理由は、スリップ剤を含むことにより、防眩性ハードコートフィルムにおける耐擦傷性を向上させることができるためである。
すなわち、本発明においては、（Ｂ）成分としての樹脂微粒子の体積平均粒子径を比較的小さな範囲に限定していることから、防眩性ハードコート層の表面に偏在した樹脂微粒子が摩擦等により脱落しやすくなる場合がある。
この点、スリップ剤により防眩性ハードコート層表面のスリップ性を向上させることにより、樹脂微粒子の体積平均粒子径が比較的小さな範囲に限定されているにもかかわらず、所定の耐擦傷性を得ることができる。
【００４０】
（ｉ）種類
また、スリップ剤の種類としては、シリコーンオイルおよび変性シリコーンオイル、あるいはいずれか一方であることが好ましい。
この理由は、これらのスリップ剤であれば、防眩性ハードコート層形成用組成物における他の成分との相溶性にも優れており、防眩性ハードコートフィルムにおける耐擦傷性をさらに向上させることができるためである。
より具体的には、シリコーン変性ウレタンアクリレートおよびウレタンアクリレートの混合物、ポリジメチルシロキサン、変性ポリジメチルシロキサン等が挙げられる。
【００４１】
（ｉｉ）配合量
また、スリップ剤の配合量を、（Ａ）成分としての活性エネルギー線硬化性樹脂１００重量部に対して、０．０５〜２０重量部の範囲内の値とすることが好ましい。
この理由は、スリップ剤の配合量が０．０５重量部未満の値となると、十分なスリップ性が得られず、ひいては十分な耐擦傷性を得ることが困難となる場合があるためである。一方、スリップ剤の配合量が２０重量部を超えた値となると、活性エネルギー線硬化性樹脂の配合割合が減ることにより耐擦傷性が低下する場合があるためである。
したがって、スリップ剤の配合量を、（Ａ）成分としての活性エネルギー線硬化性樹脂１００重量部に対して、０．５〜１５重量部の範囲内の値とすることがより好ましく、１〜１０重量部の範囲内の値とすることがさらに好ましい。
【００４２】
（１）−７  防眩性ハードコート層形成用組成物の調製
本発明で用いる防眩性ハードコート層形成用組成物は、必要に応じ、適当な溶媒中に、上述した必須成分としての（Ａ）〜（Ｄ）成分、および任意成分としての（Ｅ）〜（Ｆ）成分を加え、溶解または分散させることにより調製することができる。
このとき、（Ａ）〜（Ｆ）成分の他にも、例えば、酸化防止剤、紫外線吸収剤、シラン系カップリング剤、光安定剤、レベリング剤、消泡剤等を加えることもできる。
また、使用する溶媒としては、例えば、ヘキサン、ヘプタン等の脂肪族炭化水素、トルエン、キシレン等の芳香族炭化水素、塩化メチレン、塩化エチレン等のハロゲン化炭化水素、メタノール、エタノール、プロパノール、ブタノール等のアルコール、アセトン、メチルエチルケトン、２−ペンタノン、イソホロン、シクロヘキサノン等のケトン、酢酸エチル、酢酸ブチル等のエステル、エチルセロソルブ等のセロソルブ系溶剤等が挙げられる。
なお、このようにして調製された防眩性ハードコート層形成用組成物の濃度および粘度としては、プラスチック基材の表面にコーティング可能な数値範囲であればよく、状況に応じて適宜選定することができる。
【００４３】
（２）膜厚
また、防眩性ハードコート層の膜厚を０．５〜６μｍの範囲内の値とすることが好ましい。
この理由は、防眩性ハードコート層の膜厚が０．５μｍ未満の値となると、鉛筆硬度において実使用上必要な硬度を得ることが困難となる場合があるためである。一方、防眩性ハードコート層の膜厚が６μｍを超えた値となると、活性エネルギー線硬化性樹脂の硬化収縮に伴うカールの抑制と、防眩性ハードコートフィルムを曲げた際に生じる防眩性ハードコート層におけるクラックの抑制をすることが困難になる場合があるためである。
したがって、防眩性ハードコート層の膜厚を１〜６μｍの範囲内の値とすることがより好ましく、２〜５μｍの範囲内の値とすることがさらに好ましい。
【００４４】
２．プラスチック基材
本発明におけるプラスチック基材の種類としては、従来光学用ハードコートフィルムの基材として公知のプラスチック基材の中から適宜選択して用いることができ、例えば、ポリエチレンテレフタレート、ポリブチレンテレフタレート、ポリエチレンナフタレート等のポリエステルフィルム、ポリエチレンフィルム、ポリプロピレンフィルム、セロファン、ジアセチルセルロース、トリアセチルセルロース、アセチルセルロースブチレート、ポリ塩化ビニル、ポリ塩化ビニリデン、ポリビニルアルコール、エチレン−酢酸ビニル共重合体、ポリスチレン、ポリカーボネート、ポリメチルペンテン、ポリスルホン、ポリエーテルエーテルケトン、ポリエーテルスルホン、ポリエーテルイミド、ポリイミド、フッ素樹脂、ポリアミド、アクリル樹脂、ノルボルネン系樹脂、シクロオレフィン樹脂等が挙げられる。
なお、プラスチック基材の膜厚を１５〜３００μｍの範囲内の値とすることが好ましく、３０〜２００μｍの範囲内の値とすることがより好ましい。
【００４５】
また、例えば、図１（ｂ）に示すように、本発明の防眩性ハードコートフィルムを偏光子に貼合して偏光板２０とすることもできる。
すなわち、プラスチック基材としてトリアセチルセルロース（ＴＡＣ）フィルムのような光学異方性のないフィルム１２ａを用い、その一方の面に防眩性ハードコート層１３を形成し、防眩性ハードコートフィルム１４とする。
次いで、ポリビニルアルコール系偏光子１１の片面に防眩性ハードコート層１３が形成されたＴＡＣフィルム１２ａを、接着剤層１５ａを介して積層し、ポリビニルアルコール系偏光子の反対面に防眩性ハードコート層１３が形成されていないＴＡＣフィルム１２ｂを、接着剤層１５ｂを介して積層する。
これにより、優れた防眩性を有するとともに、高精細ディスプレイに適用した場合であっても、ギラツキの発生を効果的に抑制できる偏光板２０が得られる。
なお、偏光板２０には、液晶セル等の光学部品に貼合するための粘着剤層１６や剥離シート１７を設けることもできる。
【００４６】
３．防眩性ハードコートフィルムの特性
（１）６０°鏡面光沢度
また、ＪＩＳ  Ｚ  ８７４１に準拠して測定される防眩性ハードコートフィルムの６０°鏡面光沢度を１３０％以下の値とすることが好ましい。
この理由は、６０°鏡面光沢度が１３０％を超えた値となると、優れた防眩性を得ることが困難になる場合があるためである。
したがって、ＪＩＳ  Ｚ  ８７４１に準拠して測定される防眩性ハードコートフィルムの６０°鏡面光沢度を１２０％以下の値とすることがより好ましく、１１５％以下の値とすることがさらに好ましい。
【００４７】
（２）ギラツキ
また、図３（ａ）〜（ｅ）に示すような所定のｐｐｉ（ピクセル／インチ）となるように光透過部を設けた格子状パターンを用いて、実施例において後述するようにして実施されるギラツキの評価結果を、８０ｐｐｉを超えた範囲内の値とすることが好ましい。
この理由は、かかるギラツキの評価結果が８０ｐｐｉ以下の値となると、２８０ｐｐｉ以上の実際の高精細ディスプレイに適用した場合に、ギラツキが発生しやすくなる場合があるためである。
したがって、実施例において後述するようにして実施されるギラツキの評価結果を９０ｐｐｉ以上の値とすることがより好ましく、１００ｐｐｉ以上の値とすることがさらに好ましい。
なお、防眩性ハードコートフィルムに起因したギラツキは、格子状パターンにおけるｐｐｉが大きくなるほど、言い換えればディスプレイが高精細になるほど発生しやすくなる。
したがって、上述したｐｐｉの数値は、大きければ大きいほどギラツキの発生を効果的に抑制できることを意味する。
【００４８】
（３）ヘイズ値
また、ＪＩＳ  Ｋ  ７１３６に準拠して測定される防眩性ハードコートフィルムのヘイズ値を３〜４０％の範囲内の値とすることが好ましい。
この理由は、ヘイズ値が３％未満の値となると、優れた防眩性を得ることが困難になる場合があるためである。一方、ヘイズ値が４０％を超えた値となると、ディスプレイの表示画像の視認性が低下する場合があるためである。
したがって、ＪＩＳ  Ｋ  ７１３６に準拠して測定される防眩性ハードコートフィルムのヘイズ値を３．５〜３５％の範囲内の値とすることがより好ましく、４〜３０％の範囲内の値とすることがさらに好ましい。
【００４９】
（４）全光線透過率
また、ＪＩＳ  Ｋ  ７３６１に準拠して測定される防眩性ハードコートフィルムの全光線透過率を８５％以上の値とすることが好ましい。
この理由は、全光線透過率が８５％未満の値となると、ディスプレイの表示画像の視認性が低下する場合があるためである。
したがって、ＪＩＳ  Ｋ  ７３６１に準拠して測定される防眩性ハードコートフィルムの全光線透過率を８８％以上の値とすることがより好ましく、９０％以上の値とすることがさらに好ましい。
【００５０】
（５）硬度
また、防眩性ハードコートフィルムは、スチールウールを用いた耐擦傷性の評価において外観変化なきものであることが好ましい。
この理由は、かかる耐擦傷性の評価において外観変化が認められる場合、ハードコートフィルムとして十分な耐擦傷性を得ることが困難になる場合があるためである。
なお、かかる耐擦傷性の評価の詳細は後述する。
【００５１】
４．防眩性ハードコートフィルムの製造方法
本発明の防眩性ハードコートフィルムの製造方法としては、まず、プラスチック基材の表面に、防眩性ハードコート層形成用組成物を、従来公知の方法、例えば、バーコート法、ナイフコート法、ロールコート法、ブレードコート法、ダイコート法、グラビアコート法等を用いてコーティングし、塗膜を形成する。
次いで、塗膜を乾燥した後、活性エネルギー線を照射して塗膜を硬化させて、塗膜を防眩性ハードコート層とすることにより防眩性ハードコートフィルムが得られる。
【００５２】
また、塗膜を硬化させる際の活性エネルギー線としては紫外線が挙げられ、かかる紫外線は高圧水銀ランプ、無電極ランプ、メタルハライドランプ、キセノンランプ等により照射することができる。
また、紫外線の照射量としては、通常１００〜５００ｍＪ／ｃｍ2の範囲内の値とすることが好ましい。
【実施例】
【００５３】
以下、実施例を参照して、本発明の防眩性ハードコートフィルムをさらに詳細に説明する。
【００５４】
［実施例１］
１．防眩性ハードコートフィルムの製造
（１）防眩性ハードコート層形成用組成物の準備工程
表１および以下に示すように、（Ａ）成分としての活性エネルギー線硬化性樹脂と、（Ｂ）成分としての樹脂微粒子と、（Ｃ）成分としての分散剤と、（Ｄ）成分としての光重合開始剤と、（Ｅ）成分としてのシリカ微粒子と、（Ｆ）成分としてのスリップ剤と、を混合するとともに、プロピレングリコールモノメチルエーテルにて希釈し、固形分３０重量％の防眩性ハードコート層形成用組成物を調製した。
なお、表１および下記における配合量は、固形分換算された値を示す。
【００５５】
（Ａ）成分：多官能性アクリレート                    ：  １００重量部
（Ｂ）成分：架橋アクリル重合体樹脂微粒子            ：    １０重量部
（積水化成品工業（株）製、テクポリマーＸＸ−２７ＬＡ、体積平均粒子径：１．５μｍ、Ｃｖ値：２３％）
（Ｃ）成分：カルボキシル基含有ポリマー変性物        ：  ０．１重量部
（共栄社化学（株）製、フローレン  Ｇ７００）
（Ｄ）成分：１−ヒドロキシ−シクロヘキシル−フェニル−ケトン
：      ５重量部
（ＢＳＦ（株）製、イルガキュア  １８４）
（Ｅ）成分：アクリロイル基導入ナノシリカゾル        ：  １５０重量部
（体積平均粒子径：５０ｎｍ）
（Ｆ）成分：シリコーン変性ウレタンアクリレート／ウレタンアクリレート                                                  ：      ７重量部
（日本合成化学工業（株）製、紫光  ＵＶ−ＡＦ１００）
【００５６】
また、（Ｂ）成分のＣｖ値とは、下記式（１）で表される粒子径分布の変動係数を意味する。
Ｃｖ値（％）＝（標準偏差粒子径／体積平均粒子径）×１００    （１）
また、（Ｂ）成分の体積平均粒子径およびＣｖ値は、レーザー回折散乱式粒度分布測定装置（堀場製作所（株）製、ＬＡ−９２０）を用いて測定した。
このとき、分散溶剤としてメチルエチルケトンを使用した。
なお、実施例１で用いた（Ｂ）成分の粒度分布チャートを図４（ａ）に示す。
【００５７】
（２）塗布工程
次いで、得られた防眩性ハードコート層形成用組成物を、プラスチック基材としての易接着層付きポリエステルフィルム（東レ（株）製、ルミラーＵ４８、膜厚：１００μｍ）の易接着剤層に、ワイヤーバー＃１４を用いて、硬化後の膜厚が５μｍとなるように塗布し、塗布層を形成した。
【００５８】
（３）乾燥工程
次いで、得られた塗布層を、熱風乾燥装置を用いて、７０℃、１分間の条件で乾燥させた。
【００５９】
（４）硬化工程
次いで、乾燥させた塗布層に対して、紫外線照射装置（ジーエスユアサコーポレーション（株）製、光源：高圧水銀灯）を用いて、下記条件にて紫外線を照射し、塗布層を硬化して防眩性ハードコート層とし、最終的な防眩性ハードコートフィルムを得た。
照度：１００ｍＷ／ｃｍ2
光量：２４０ｍＪ／ｃｍ2
【００６０】
２．評価
（１）防眩性の評価１
得られた防眩性ハードコートフィルムにおける防眩性を評価した。
すなわち、黒色の板の上に、得られた防眩性ハードコートフィルムを、防眩性ハードコート層が上になるように載置した。
次いで、防眩性ハードコートフィルムの上方で、３波長蛍光灯を点灯し、防眩性ハードコートフィルムによって反射させ、下記基準に沿って評価した。得られた結果を表２に示す。
○：防眩性ハードコートフィルムでの反射により視認される蛍光灯の輪郭がぼやける
×：防眩性ハードコートフィルムでの反射により視認される蛍光灯の輪郭がぼやけない
【００６１】
（２）防眩性の評価２
得られた防眩性ハードコートフィルムにおける防眩性を、鏡面光沢度（％）により評価した。
すなわち、光沢計（日本電色工業（株）製、ＶＧ２０００）を用いて、得られた防眩性ハードコートフィルムの６０°鏡面光沢度（％）を、ＪＩＳ  Ｚ  ８７４１に準拠して測定した。得られた結果を表２に示す。
【００６２】
（３）ギラツキの評価
得られた防眩性ハードコートフィルムにおけるギラツキの発生を評価した。
すなわち、図３（ａ）に示すように、６０ｐｐｉ（ピクセル／インチ）となるように光透過部を設けた格子状パターンを用意した。
かかる格子状パターンは、ガラス板上に金属蒸着層を設けた後、金属蒸着層にレジスト処理を行い、エッチングし、さらにレジストを除去することにより作成した。
次いで、用意した格子状パターンをバックライト（キング（株）製、ブライトボックス５０００）上に載置した。
次いで、得られた防眩性ハードコートフィルムを格子状パターン上に防眩性ハードコート層が上になるように載置し、ギラツキの発生箇所を確認した。
次いで、防眩性ハードコートフィルムを、格子状パターン上でこれと平行な方向に移動させ、予め確認しておいたギラツキの発生箇所が、防眩性ハードコートフィルムと共に移動した場合は、当該ギラツキの発生が防眩性ハードコートフィルムに起因したものと判断した。
【００６３】
また、６０ｐｐｉの格子状パターンでは防眩性ハードコートフィルムに起因したギラツキの発生が確認されなかった場合には、１０ｐｐｉ刻みでｐｐｉを増加させた格子状パターンを順次用いて、防眩性ハードコートフィルムに起因したギラツキの発生が確認されるまで、同様の作業を繰り返した。
表２に、防眩性ハードコートフィルムに起因したギラツキの発生が確認されない一番大きな格子状パターン（ｐｐｉ）を示す。
なお、防眩性ハードコートフィルムに起因したギラツキは、格子状パターンにおけるｐｐｉが大きくなるほど、言い換えればディスプレイが高精細になるほど発生しやすくなる。
したがって、表２に示すｐｐｉの値が大きいほどギラツキの発生を効果的に抑制できていることを意味する。
また、図３（ｂ）には８０ｐｐｉの格子状パターンの写真を、図３（ｃ）には１００ｐｐｉの格子状パターンの写真を、図３（ｄ）には１４０ｐｐｉの格子状パターンの写真を、図３（ｅ）には１８０ｐｐｉの格子状パターンの写真をそれぞれ示す。
【００６４】
（４）ヘイズ値の評価
得られた防眩性ハードコートフィルムにおけるヘイズ値（％）を評価した。
すなわち、ヘイズメーター（日本電色工業（株）製、ＮＤＨ５０００）を用いて、得られた防眩性ハードコートフィルムのヘイズ値（％）を、ＪＩＳ  Ｋ  ７１３６に準拠して測定した。得られた結果を表２に示す。
【００６５】
（５）全光線透過率の評価
得られた防眩性ハードコートフィルムにおける全光線透過率（％）を評価した。
すなわち、ヘイズメーター（日本電色工業（株）製、ＮＤＨ５０００）を用いて、得られた防眩性ハードコートフィルムの全光線透過率（％）を、ＪＩＳ  Ｋ  ７３６１に準拠して測定した。得られた結果を表２に示す。
【００６６】
（６）耐擦傷性の評価
得られた防眩性ハードコートフィルムにおける耐擦傷性を評価した。
すなわち、＃００００のスチールウールを用いて、得られた防眩性ハードコートフィルムの防眩性ハードコート層を、２５０ｇ／ｃｍ2の荷重で１０ｃｍの摺動距離にて１０往復擦り試験を実施した。
次いで、防眩性ハードコート層における傷の有無を、３波長蛍光灯の下で目視にて確認し、下記基準に沿って評価した。得られた結果を表２に示す。
○：防眩性ハードコート層の外観に変化が確認されない
×：防眩性ハードコート層の外観に変化が確認される
【００６７】
［参考例２］
参考例２では、防眩性ハードコート層形成用組成物における（Ａ）〜（Ｂ）および（Ｅ）成分を以下のように変えたほかは、実施例１と同様に防眩性ハードコートフィルムを製造し、評価した。得られた結果を表２に示す。
また、参考例２で用いた（Ｂ）成分の粒度分布チャートを図４（ｂ）に示す。
【００６８】
（Ａ１）成分：ウレタンアクリレート系プレポリマー  ：      ７０重量部
（Ａ２）成分：多官能性アクリレート                ：      ３０重量部
（Ｂ）成分  ：架橋アクリル−スチレン共重合樹脂微粒子
：        ５重量部
（積水化成品工業（株）製、テクポリマーＸＸ１６ＬＡ、体積平均粒子径：２．５μｍ、Ｃｖ値：２８％）
（Ｅ）成分  ：ナノシリカゾル                      ：      ４５重量部
（日産化学（株）製、ＭＩＢＫ−ＳＴ、体積平均粒子径：１０ｎｍ）
【００６９】
［参考例３］
参考例３では、防眩性ハードコート層形成用組成物における（Ａ）〜（Ｅ）成分を以下のように変えたほかは、実施例１と同様に防眩性ハードコートフィルムを製造し、評価した。得られた結果を表２に示す。
【００７０】
（Ａ）成分：多官能性アクリレート（ジペンタエリスリトールヘキサアクリレート）                                            ：  １００重量部
（新中村工業（株）製、ＮＫ  エステル  Ａ−ＤＰＨ）
（Ｂ）成分：シリコーン樹脂微粒子                ：      ５重量部
（モメンティブ（株）製、トスパール  １２０、体積平均粒子径：２μｍ、Ｃｖ値：２０％）
（Ｃ）成分：カルボキシル基含有ポリマー変性物    ：０．０５重量部
（共栄社化学（株）製、フローレン  Ｇ７００）
（Ｄ）成分：１−ヒドロキシ−シクロヘキシル−フェニル−ケトン
：      ３重量部
（ＢＳＦ（株）製、イルガキュア  １８４）
（Ｅ）成分：反応性ナノシリカゾル                ：    １８重量部
（日産化学（株）製、ＭＩＢＫ−ＳＤ、体積平均粒子径：１０ｎｍ）
【００７１】
［実施例４］
実施例４では、防眩性ハードコート層形成用組成物において（Ｆ）成分を配合しなかったほかは、実施例１と同様に防眩性ハードコートフィルムを製造し、評価した。得られた結果を表２に示す。
【００７２】
［比較例１］
比較例１では、防眩性ハードコート層形成用組成物における（Ｂ）成分を以下のように変えたほかは、実施例１と同様に防眩性ハードコートフィルムを製造し、評価した。得られた結果を表２に示す。
また、比較例１で用いた（Ｂ）成分の粒度分布チャートを図５に示す。
（Ｂ）成分：架橋アクリル重合体樹脂微粒子      ：    １０重量部
（綜研化学（株）製、ＭＸ−８０Ｈ３ｗｔ、体積平均粒子径：０．８μｍ、Ｃｖ値：１０％）
【００７３】
［比較例２］
比較例２では、防眩性ハードコート層形成用組成物における（Ｂ）成分を以下のように変えたほかは、実施例１と同様に防眩性ハードコートフィルムを製造し、評価した。得られた結果を表２に示す。
（Ｂ）成分：架橋アクリル重合体樹脂微粒子      ：    １０重量部
（綜研化学（株）製、Ｍｘ−３００、体積平均粒子径：３μｍ、Ｃｖ値：１０％）
【００７４】
【表１】
2019179268.tif 000003
【００７５】
【表２】
2019179268.tif 000004
【産業上の利用可能性】
【００７６】
以上、詳述したように、本発明によれば、防眩性ハードコート層を形成するための防眩性ハードコート層形成用組成物に対し、所定の体積平均粒子径を有する樹脂微粒子を所定の割合で配合するとともに、所定の分散剤を所定の割合で配合することにより、優れた防眩性を維持しつつ、ギラツキの発生についても効果的に抑制できるようになった。
その結果、本発明によれば、優れた防眩性を有するとともに、高精細ディスプレイに適用した場合であっても、ギラツキの発生を効果的に抑制することができる防眩性ハードコートフィルムを得ることができるようになった。
したがって、本発明の防眩性ハードコートフィルムは、高精細ディスプレイにおける視認性の向上に著しく寄与することが期待される。
【符号の説明】
【００７７】
１２：プラスチック基材、１２ａ、ｂ：ＴＡＣフィルム、１３：防眩性ハードコート層、１４：防眩性ハードコートフィルム、１５ａ、ｂ：接着剤層、１６：粘着剤層、１７：剥離シート、２０：偏光板
【図１】
2019179268.tif 000005
【図２】
2019179268.tif 000006
【図３】
2019179268.tif 000007
【図４】
2019179268.tif 000008
【図５】
2019179268.tif 000009